(57)【要約】  水性ポリマー分散液の製造方法であって、その際、ビニル芳香族化合物、例えばスチレン、共役脂肪族ジエン、例えばブタジエン及びエチレン性不飽和カルボン酸ニトリル、例えばアクリロニトリルを水性媒体中で共重合させる方法を記載する。共重合は、分解澱粉及びラジカル形成開始剤の存在下で行われる。エチレン性不飽和カルボン酸ニトリルとは異なるモノマーの少なくとも一部は、前記エチレン性不飽和カルボン酸ニトリルを重合体混合物に添加する前に重合させる。【特許請求の範囲】
【請求項１】
水性ポリマー分散液の製造方法であって、その際、
（ａ）少なくとも１つのビニル芳香族化合物、
（ｂ）少なくとも１つの共役脂肪族ジエン及び
（ｃ）少なくとも１つのエチレン性不飽和カルボン酸ニトリル
を水性媒体中で共重合させ、その際、モノマーの共重合を、分解澱粉及びラジカル形成開始剤の存在下で行い、かつ、その際、エチレン性不飽和カルボン酸ニトリルとは異なるモノマーの少なくとも一部を、該エチレン性不飽和カルボン酸ニトリルを重合混合物に添加する前に重合させる、水性ポリマー分散液の製造方法。
【請求項２】
（ａ）少なくとも１つのビニル芳香族化合物１９．８〜８０質量部、
（ｂ）少なくとも１つの共役脂肪族ジエン１９．８〜８０質量部、
（ｃ）少なくとも１つのエチレン性不飽和カルボン酸ニトリル０．１〜１９質量部、
（ｄ）少なくとも１つのエチレン性不飽和酸０．１〜１０質量部及び
（ｅ）少なくとも１つのその他のモノエチレン性不飽和モノマー０〜２０質量部
を使用し、その際、モノマー（ａ）〜（ｅ）の質量部の合計が１００である、ことを特徴とする、請求項１に記載の方法。
【請求項３】
前記開始剤の少なくとも３０質量％を、前記分解澱粉と一緒に水性媒体中に装入し、かつ前記モノマー並びに残りの開始剤を、重合条件下でこの装入物に計量供給することを特徴とする、請求項１又は２に記載の方法。
【請求項４】
全てのモノマーの全量に対して少なくとも１０質量％の、エチレン性不飽和カルボン酸ニトリルとは異なるモノマーを、エチレン性不飽和カルボン酸ニトリルの添加を開始する前に水性媒体中に装入するか又は重合混合物に添加することを特徴とする、請求項１から３までのいずれか１項に記載の方法。
【請求項５】
全てのモノマーの全量に対して１〜１０質量％の、エチレン性不飽和カルボン酸ニトリルとは異なるモノマーを水性媒体中に装入することを特徴とする、請求項１から４までのいずれか１項に記載の方法。
【請求項６】
０．０７ｄｌ／ｇ未満の固有粘度ηｉを有する分解天然澱粉を使用することを特徴とする、請求項１から５までのいずれか１項に記載の方法。
【請求項７】
前記ビニル芳香族化合物が、スチレン、メチルスチレン及びそれらの混合物から選択されており、前記共役脂肪族ジエンが、１，３−ブタジエン、イソプレン及びそれらの混合物から選択されており、前記エチレン性不飽和カルボン酸ニトリルが、アクリロニトリル及びメタクリロニトリル及びそれらの混合物から選択されており、かつ前記エチレン性不飽和酸が、アクリル酸、メタクリル酸、イタコン酸、マレイン酸、フマル酸、クロトン酸、ビニル酢酸、ビニル乳酸、ビニルスルホン酸、スチレンスルホン酸、アクリルアミドメチルプロパンスルホン酸、スルホプロピルアクリレート、スルホプロピルメタクリレート、ビニルホスホン酸及びこれらの酸の塩から成る群の１つ以上の化合物から選択されていることを特徴とする、請求項１から６までのいずれか１項に記載の方法。
【請求項８】
（ａ）スチレン及び／又はメチルスチレン２５〜７０質量部、
（ｂ）１，３−ブタジエン及び／又はイソプレン２５〜７０質量部、
（ｃ）アクリロニトリル及び／又はメタクリロニトリル１〜１９質量部、
（ｄ）アクリル酸、メタクリル酸、イタコン酸、マレイン酸、フマル酸、クロトン酸、ビニル酢酸、ビニル乳酸、ビニルスルホン酸、スチレンスルホン酸、アクリルアミドメチルプロパンスルホン酸、スルホプロピルアクリレート及びスルホプロピルメタクリレートから選択される少なくとも１つのエチレン性不飽和酸０．１〜１０質量部、及び
（ｅ）少なくとも１つのその他のモノエチレン性不飽和モノマー０〜２０質量部
を使用し、その際、モノマー（ａ）〜（ｅ）の質量部の合計が１００である、ことを特徴とする、請求項１から７までのいずれか１項に記載の方法。
【請求項９】
モノマー１００質量部につき、分解澱粉１５〜６０質量部を使用することを特徴とする、請求項１から８までのいずれか１項に記載の方法。
【請求項１０】
請求項１から９までのいずれか１項に記載の方法に従ったラジカル開始乳化重合によって得られる水性ポリマー分散液。
【請求項１１】
固体含有率が５５質量％より高いことを特徴とする、請求項１０に記載のポリマー分散液。
【請求項１２】
バインダー、接着剤、繊維用サイズ剤としての、被覆の製造のための又は紙塗工液の製造のための、請求項１０又は１１に記載の水性ポリマー分散液の使用。
【請求項１３】
（ｉ）無機顔料及び
（ｉｉ）請求項１０又は１１に記載の水性ポリマー分散液
を含有する紙塗工液。
【請求項１４】
前記水性ポリマー分散液の重合体が、顔料の全量に対して１〜５０質量部の量で使用されること、及び前記顔料が、固体全体の含有率に対して８０〜９５質量部の量で含有されており、かつ硫酸カルシウム、アルミン酸硫酸カルシウム、硫酸バリウム、炭酸マグネシウム、炭酸カルシウム、ケイ酸、酸化アルミニウム、水酸化アルミニウム、ケイ酸塩、二酸化チタン、酸化亜鉛、カオリン、アルミナ、タルク又及び二酸化ケイ素から成る群から選択されていること、及び前記紙塗工液が、付加的に、増粘剤、さらなるポリマーバインダー、コバインダー、蛍光増白剤、充填剤、均展剤、分散剤、界面活性剤、滑剤、中和剤、泡止め剤、脱気剤、保存剤及び染料から成る群から選択された少なくとも１つの助剤を含有することを特徴とする、請求項１３に記載の紙塗工液。
【請求項１５】
請求項１３又は１４に記載の紙塗工液でコーティングされた紙又はボール紙。
【請求項１６】
紙又はボール紙を塗工する方法であって、その際、
−  請求項１０又は１１に記載の水性ポリマー分散液を準備し；かつ
−  前記ポリマー分散液、少なくとも１つの顔料及び任意のさらなる助剤を用いて紙塗工液を製造し；かつ
−  前記紙塗工液を、紙又はボール紙の少なくとも１つの表面に施与する、紙又はボール紙を塗工する方法。
【発明の詳細な説明】
【技術分野】
【０００１】
本発明は、水性ポリマー分散液の製造方法に関し、その際、ビニル芳香族化合物、共役脂肪族ジエン及びエチレン性不飽和カルボン酸ニトリルを、水性媒体中で、分解澱粉及びラジカル形成開始剤の存在下で共重合させ、その際、該エチレン性不飽和カルボン酸ニトリルを、残りのモノマーの少なくとも一部が重合した時になって初めて添加する。本発明はまた、該方法に従って製造された水性ポリマー分散液及び、該ポリマー分散液の、バインダー、接着剤、繊維用サイズ剤(Schlichtemittel fuer Fasern)としての、被覆(Ueberzuegen)の製造のための又は紙塗工液(Papierstreichmasse)の製造のための使用に関する。
【０００２】
ＥＰ−Ａ０５３６５９７から、天然澱粉又は化学的に変性された澱粉の水相中での加水分解によって製造され、かつ２５００〜２５０００の質量平均分子量Ｍｗを有する少なくとも１つの澱粉分解生成物の存在下での不飽和モノマーのラジカル乳化重合によって得られる水性ポリマー分散液が公知である。不飽和モノマーとして、例えば、アクリル酸及び／又はメタクリル酸と１〜１２個の炭素原子を有するアルコール及び／又はスチレンとのエステル５０〜１００質量％もしくはスチレン及び／又はブタジエン７０〜１００質量％を含有するモノマー混合物が使用される。ポリマー分散液は、バインダー、接着剤、繊維用サイズ剤又は被覆の製造のために使用される。
【０００３】
ＷＯ９９／０９２５１から、澱粉−コポリマー生成物と該生成物の製造方法が公知である。澱粉−コポリマー生成物は、澱粉と、ラジカル重合可能な少なくとも１つのモノマーとの反応生成物と理解され得る。かかる生成物の水性分散液を製造するために、水溶液中で２５℃の温度で０．０７〜０．３５ｄｌ／ｇの固有粘度を有する分解澱粉の水溶液又は分散液が使用される。重合は、重合温度に加熱された分解澱粉の水溶液又は分散液にまずモノマーとラジカル開始剤の一部を添加し、そして重合の開始後に、さらなる分量のモノマーと開始剤を計量供給し、その際、全体のモノマーの少なくとも７５％を、重合開始から１時間を超えた後に添加するように行われる。分散液は、被覆の製造のために、かつ紙製品用のバインダーとして使用される。かかる製品の結合力は、しかしながら十分ではない。
【０００４】
ＷＯ０３／０９１３００から、（ａ）スチレン及び／又はメチルスチレン０．１〜９９．９質量％、（ｂ）ブタジエン−１，３及び／又はイソプレン０．１〜９９．９質量％及び（ｃ）その他のエチレン性不飽和モノマー０〜４０質量％（その際、モノマー（ａ）、（ｂ）及び（ｃ）の合計は１００質量％である）の、これらの使用されるモノマーに対して１０〜４０質量％の、５００〜４００００の分子量Ｍｎを有する少なくとも１つの分解澱粉及び水溶性レドックス触媒の存在下でのラジカル開始共重合によって得られる水性ポリマー分散液が公知である。これらのポリマー分散液は、紙、厚紙及びボール紙用のエンジンサイズ剤及び表面サイズ剤として使用される。それらの結合力は乏しいものであるため、例えば、紙塗工液中でのバインダーとして適していない。
【０００５】
ビニル芳香族化合物と脂肪族ジエンとからのコポリマーを基礎とする紙塗工液用の公知のバインダーは、まだあらゆる面で完全に満足のいくものではない。所望されるのは、殊に、高い結合力を有するバインダー及び、バインダーを含有し、良好な表面強度、例えば良好なドライピック強度及び良好なウェットピック強度を有する紙塗工剤である。ビニル芳香族化合物、脂肪族ジエン及びアクリロニトリルとからの水性乳化共重合体の場合、不所望な凝塊形成(Kogulatbildung)が生じる可能性があるため、不安定となる恐れがある。
【０００６】
本発明の基礎を成している課題は、ビニル芳香族化合物と共役脂肪族ジエンとからの共重合体を基礎とする水性ポリマー分散液を提供することであり、その際、該分散液は、高い結合力、可能な限り低い凝塊形成及び、紙塗工液中で使用した場合に良好な表面強度と高速機での良好な流動挙動(Laufverhalten)を保証すべきである。
【０００７】
該課題は本発明に従って、水性ポリマー分散液の製造方法により解決され、その際、
（ａ）少なくとも１つのビニル芳香族化合物、
（ｂ）少なくとも１つの共役脂肪族ジエン及び
（ｃ）少なくとも１つのエチレン性不飽和カルボン酸ニトリル
を水性媒体中で共重合させ、その際、モノマーの共重合を、分解澱粉及びラジカル形成開始剤の存在下で行い、かつ、その際、エチレン性不飽和カルボン酸ニトリルとは異なるモノマーの少なくとも一部を、該エチレン性不飽和カルボン酸ニトリルを重合混合物に添加する前に重合させる。これは本発明に従って、重合反応の開始時に、重合混合物中に、どんな場合にも、実質的な量のエチレン性不飽和カルボン酸ニトリルが含まれていないことを意味する。その際、実質的な量は、重合に際して、実質的な量の凝塊、殊に１００ｐｐｍ以上の凝塊が生ずる量である。重合混合物は、装入されたモノマー又は重合容器に供給されたモノマーと、すでに形成されたポリマーとからの混合物である。
【０００８】
好ましくは、
（ａ）少なくとも１つのビニル芳香族化合物１９．８〜８０質量部、
（ｂ）少なくとも１つの共役脂肪族ジエン１９．８〜８０質量部、
（ｃ）少なくとも１つのエチレン性不飽和カルボン酸ニトリル０．１〜１９質量部、
（ｄ）少なくとも１つのエチレン性不飽和酸０．１〜１０質量部及び
（ｅ）少なくとも１つのその他のモノエチレン性不飽和モノマー０〜２０質量部
が使用され、その際、モノマー（ａ）〜（ｅ）の質量部の合計は１００である。
【０００９】
水性ポリマー分散液は、例えば、乳化共重合に際して、
（ａ）スチレン及び／又はメチルスチレン１９．８〜８０、好ましくは２５〜７０質量部、
（ｂ）１．３−ブタジエン及び／又はイソプレン１９．８〜８０、好ましくは２５〜７０質量部、
（ｃ）アクリロニトリル及び／又はメタクリロニトリル０．１〜１９質量部、
（ｄ）少なくとも１つのエチレン性不飽和酸０．１〜１０質量部及び
（ｅ）少なくとも１つのその他のモノエチレン性不飽和モノマー０〜２０質量部
からのモノマー混合物を使用することによって得られ、その際、モノマー（ａ）〜（ｅ）の質量部の合計は１００である。
【００１０】
（ａ）群のモノマーとして、ビニル芳香族化合物、例えばスチレン、α−メチルスチレン及び／又はビニルトルエンが考慮に入れられる。モノマーのこの群から、好ましくはスチレンが使用される。重合に際して総じて使用されるモノマー混合物１００質量部は、例えば、（ａ）群の少なくとも１つのモノマー１９．８〜８０質量部、好ましくは２５〜７０質量部を含有する。
【００１１】
（ｂ）群のモノマーは、例えば、ブタジエン−１，３、イソプレン、ペンタジエン−１，３、ジメチルブタジエン−１，３及びシクロペンタジエンである。モノマーのこの群から、好ましくはブタジエン−１，３及び／又はイソプレンが使用される。乳化重合に際して総じて使用されるモノマー混合物１００質量部は、例えば、（ｂ）群の少なくとも１つのモノマー１９．８〜８０質量部、好ましくは２５〜７０質量部、殊に２５〜６０質量部を含有する。
【００１２】
（ｃ）群のモノマーは、例えばアクリロニトリル及びメタクリロニトリルである。（ｃ）群のモノマーは、モノマー混合物１００質量部につき、０．１〜１９質量部、好ましくは２〜１２質量部、殊に４〜９質量部の量で使用される。
【００１３】
（ｄ）群のモノマーは、例えば、エチレン性不飽和カルボン酸、エチレン性不飽和スルホン酸及びビニルホスホン酸である。エチレン性不飽和カルボン酸として、分子中に３〜６個の炭素原子を有するα，β−モノエチレン性不飽和モノカルボン酸及びジカルボン酸が使用される。これらの例は、アクリル酸、メタクリル酸、イタコン酸、マレイン酸、フマル酸、クロトン酸、ビニル酢酸及びビニル乳酸である。エチレン性不飽和スルホン酸として、例えば、ビニルスルホン酸、スチレンスルホン酸、アクリルアミドメチルプロパンスルホン酸、スルホプロピルアクリレート及びスルホプロピルメタクリレートが適している。
【００１４】
該酸基を含有する（ｄ）群のモノマーは、重合に際して、遊離酸の形態で、並びに適した塩基で部分的又は完全に中和された形態で使用されることができる。好ましくは、中和剤として、水酸化ナトリウム溶液、水酸化カリウム溶液又はアンモニアが使用される。乳化重合に際して使用されるモノマー混合物１００質量部は、例えば、（ｄ）群の少なくとも１つのモノマー１０質量部、好ましくは０．１〜８質量部又は１〜６質量部を含有する。
【００１５】
（ｅ）群のモノマーとして、その他のモノエチレン性不飽和化合物が考慮に入れられる。これらの例は、エチレン性不飽和カルボン酸アミド、例えば、殊にアクリルアミド及びメタクリルアミド、飽和Ｃ1〜Ｃ18−カルボン酸のビニルエステル、好ましくは酢酸ビニル、並びにアクリル酸及びメタクリル酸と一価のＣ1〜Ｃ18−アルコールとのエステル、例えばメチルアクリレート、メチルメタクリレート、エチルアクリレート、エチルメタクリレート、ｎ−プロピルアクリレート、ｎ−プロピルメタクリレート、イソプロピルアクリレート、イソプロピルメタクリレート、ｎ−ブチルアクリレート、ｎ−ブチルメタクリレート、イソブチルアクリレート、イソブチルメタクリレート、ｓ−ブチルアクリレート、ｓ−ブチルメタクリレート、ｔ−ブチルアクリレート、ｔ−ブチルメタクリレート、ペンチルアクリレート、ペンチルメタクリレート、２−エチルヘキシルアクリレート、２−エチルヘキシルメタクリレート、飽和カルボン酸のアリルエステル、ビニルエーテル、ビニルケトン、エチレン性不飽和カルボン酸のジアルキルエステル、Ｎ−ビニルピロリドン、Ｎ−ビニルピロリジン、Ｎ−ビニルホルムアミド、Ｎ，Ｎ−ジアルキルアミノアルキルアクリルアミド、Ｎ，Ｎ−ジアルキルアミノアルキルメタクリルアミド、Ｎ，Ｎ−ジアルキルアミノアルキルアクリレート、Ｎ，Ｎ−ジアルキルアミノアルキルメタクリレート、塩化ビニル及び塩化ビニリデンである。モノマーのこの群は、場合により、ポリマーの変性のために使用される。乳化重合に際して使用されるモノマー混合物１００質量部は、例えば、（ｄ）群の少なくとも１つのモノマー０〜２０質量部、又は０．１〜１５質量部、殊に０．５〜１０質量部を含有する。
【００１６】
乳化共重合に際して、例えば、モノマー１００質量部につき、分解澱粉１５〜６０質量部が使用される。本発明により使用されるべき分解澱粉の製造のための基礎澱粉として、全ての天然澱粉、例えばトウモロコシ澱粉、小麦澱粉、エン麦澱粉、大麦澱粉、米澱粉、キビ澱粉、ジャガイモ澱粉、エンドウ豆澱粉、タピオカ澱粉、モロコシ澱粉又はサゴ澱粉が適している。そのうえ、高いアミロペクチン含有率を有する天然澱粉、例えばワキシーコーン澱粉及びワキシーポテト澱粉が重要である。これらの澱粉のアミロペクチン含有率は、９０％を上回り、たいていの場合、９５〜１００％である。エーテル化又はエステル化によって化学的に変性された澱粉も、本発明によるポリマー分散液の製造のために使用されることができる。かかる製品は公知であり、かつ市販されている。それらは、例えば、無機酸又は有機酸、それらの無水物又は塩化物による天然澱粉又は分解天然澱粉のエステル化によって製造される。特に重要なのは、リン酸化及びアセチル化された分解澱粉である。澱粉をエーテル化するために最も頻繁に用いられている方法は、有機ハロゲン化合物、エポキシド又はスルフェートを用いてアルカリ水溶液中で澱粉を処理することである。公知の澱粉エーテルは、アルキルエーテル、ヒドロキシアルキルエーテル、カルボキシアルキルエーテル及びアリルエーテルである。そのうえ、澱粉と２，３−エポキシプロピルトリメチルアンモニウムクロリドとの反応生成物が適している。特に有利なのは、分解天然澱粉、殊にマルトデキストリンに分解された天然澱粉である。さらに別の適した澱粉は、カチオン変性澱粉、すなわち、アミノ基又はアンモニウム基を有する澱粉化合物である。
【００１７】
澱粉の分解は、酵素により、酸化により又は酸あるいは塩基の作用による加水分解により行われることができる。分解澱粉は市販されている。しかしながら、天然澱粉も、例えば、まず酵素により水性媒体中で分解させることができ、かつ酵素分解の停止後に、そのようにして得られた分解澱粉の水溶液もしくは水分散液中で、モノマーの乳化重合を本発明により実施することができる。分解澱粉は、例えば、０．０７ｄｌ／ｇ未満又は０．０５ｄｌ／ｇ未満の固有粘度ηｉを有する。分解澱粉の固有粘度ηｉは、好ましくは、０．０２〜０．０６ｄｌ／ｇの範囲にある。固有粘度ηｉは、２３℃の温度でＤＩＮ ＥＮ１６２８に従って測定される。
【００１８】
乳化重合に際して使用される分解澱粉の量は、重合されるべきモノマー１００質量部に対して、好ましくは２０〜５０質量部、殊に３０〜４５質量部である。
【００１９】
本発明による方法の有利な一実施形態では、分解澱粉の水溶液又は水分散液及び開始剤少なくとも３０質量％と一緒に、総じて重合されるべきモノマー１〜１０質量が水性媒体中に装入される。好ましくは、装入されたモノマーの場合、エチレン性不飽和カルボン酸ニトリル、殊にアクリロニトリルは含まれていない。残りのモノマー及び残りの開始剤は、次いで、重合の開始後に重合条件下で、しかしながら、互いに別々に装入物に計量供給される。乳化重合に際して、好ましくは、０．０２〜０．０６ｄｌ／ｇの固有粘度ηｉを有する分解された天然澱粉が使用される。重合条件は、装入物における反応混合物が、重合が進行するのに必要な温度に加熱されていることと理解されるべきである。これらの温度は、例えば８０〜１３０℃、好ましくは９０〜１２０℃である。重合は、好ましくは加圧下で、例えば１５ｂａｒまでの圧力で、例えば２〜１０ｂａｒで実施される。
【００２０】
本発明による方法では、通常、反応条件下でラジカルを形成する開始剤が使用される。適した重合開始剤は、例えば、ペルオキシド、ヒドロペルオキシド、過酸化水素、過硫酸ナトリウム又は過硫酸カリウム、レドックス触媒及びアゾ化合物、２，２−アゾビス（４−メトキシ−２，４−ジメチルバレロニトリル）、２，２−アゾビス（２，４−ジメチルバレロニトリル）及び２，２−アゾビス（２−アミジノプロパン）ジヒドロクロリドである。さらに別の適した開始剤の例は、ジベンゾイルペルオキシド、ｔ−ブチルペルピバレート、ｔ−ブチル−ペル−２−エチルヘキサノエート、ジ−ｔ−ブチルペルオキシド、ジアミルペルオキシド、ジオクタノイルペルオキシド、ジデカノイルペルオキシド、ジラウロイルペルオキシド、ビス（ｏ−トルイル）ペルオキシド、スクシニルペルオキシド、ｔ−ブチルペルアセテート、ｔ−ブチルペルマレエート、ｔ−ブチルペルイソブチレート、ｔ−ブチルペルピバレート、ｔ−ブチルペルオクトエート、ｔ−ブチルペルベンゾエート、ｔ−ブチルヒドロペルオキシド、アゾビスイソブチロニトリル、２，２'−アゾビス（２−メチルブチロニトリル）、２，２'−アゾビス（２，４−ジメチルバレロニトリル）及び２，２'−アゾビス（Ｎ，Ｎ'−ジメチレンイソブチロアミジン）ジヒドロクロリドである。有利なのは、ペルオキソジスルフェート、ペルオキソスルフェート、アゾ開始剤、有機ペルオキシド、有機ヒドロペルオキシド及び過酸化水素の群から選択された開始剤である。特に有利には、水溶性開始剤、例えば、過硫酸ナトリウム、過硫酸カリウム、過硫酸アンモニウム、ペルオキソ二硫酸ナトリウム、ペルオキソ二硫酸カリウム及び／又はペルオキソ二硫酸アンモニウムが使用される。重合は、高エネルギー放射線、例えば電子線を用いてか又はＵＶ光の照射によっても開始されることができる。
【００２１】
開始剤は、例えば、重合されるべきモノマーに対して２質量％までの量で、好ましくは少なくとも０．９質量％、例えば１．０〜１．５質量％の量で使用される。好ましくは、開始剤の少なくとも３０質量％が、分解澱粉と一緒に水性媒体中に装入され、かつモノマー並びに残りの開始剤は、この装入物に重合条件下で計量供給される。
【００２２】
本発明によるポリマー分散液を製造するために、例えば、混合装置が備え付けられている加熱可能な反応器中に、上記の分解澱粉の水溶液及び、好ましくは少なくとも３０質量％の総じて必要な開始剤量が装入される。装入物中の開始剤の量は、好ましくは、総じてモノマーの重合に必要とされる量のせいぜい９０質量％、たいていは６０質量％を上回らない。分解澱粉は、モノマーの良好な分散と、生ずる微細なポリマーの安定をもたらす。乳化重合に際して、少なくとも部分的に分解澱粉のグラフト化が行われ、それによって、分解澱粉は、生ずるポリマーにしっかりと組み込まれる。
【００２３】
水性媒体中でのモノマーの分散を促進するために、通常、分散剤として使用される保護コロイド及び／又は乳化剤を使用してよい。適した保護コロイドの詳細な説明は、Ｈｏｕｂｅｎ−Ｗｅｙｌ，Ｍｅｔｈｏｄｅｎ ｄｅｒ ｏｒｇａｎｉｓｃｈｅｎ Ｃｈｅｍｉｅ，ｖｏｌｕｍｅ ＸＩＶ／１，Ｍａｋｒｏｍｏｌｅｋｕｌａｒｅ Ｓｔｏｆｆｅ，Ｇｅｏｒｇ−Ｔｈｉｅｍｅ−Ｖｅｒｌａｇ，Ｓｔｕｔｔｇａｒｔ，１９６１，ｐａｇｅｓ ４１１ ｔｏ ４２０に見られる。乳化剤として、その数平均分子量が、通常、２０００ｇ／モルを下回る、又は好ましくは１５００ｇ／モルを下回る界面活性物質が考慮に入れられ、一方で、保護コロイドの数平均分子量は、２０００ｇ／モルを上回り、例えば２０００〜１０００００ｇ／モル、殊に５０００〜５００００ｇ／モルである。
【００２４】
適した乳化剤は、例えば、３〜５０のエトキシ化度を有するエトキシ化Ｃ８〜Ｃ３６−脂肪アルコール、３〜５０のエトキシ化度を有するエトキシ化モノ−、ジ−及びトリ−Ｃ４〜Ｃ１２−アルキルフェノール、スルホコハク酸のジアルキルエステルのアルカリ金属塩、Ｃ８〜Ｃ１２−アルキルスルフェートのアルカリ金属塩及びアンモニウム塩、Ｃ１２〜Ｃ１８−アルキルスルホン酸のアルカリ金属塩及びアンモニウム塩及びＣ９〜Ｃ１８−アルキルアリールスルホン酸のアルカリ金属塩及びアンモニウム塩である。カチオン活性乳化剤は、例えば、少なくとも１個のアミノ基又はアンモニウム基及び少なくとも１個のＣ８〜Ｃ２２−アルキル基を有する化合物である。乳化剤及び／又は保護コロイドが助剤としてモノマーの分散のために併用される場合、それに関して使用される量は、例えば、モノマーに対して０．１〜５質量％である。
【００２５】
そのうえ装入物は、さらにポリスチレンシード、すなわち、粒径２０〜４０ｎｍを有する微細なポリスチレンの水性分散液を含有してよい。
【００２６】
ポリマーの特性に変更を加えるために、乳化重合は、場合により少なくとも１つの重合調節剤の存在下で実施されることができる。重合調節剤の例は、硫黄を結合した形態で含有する有機化合物、例えばドデシルメルカプタン、チオジグリコール、エチルチオエタノール、ジ−ｎ−ブチルスルフィド、ジ−ｎ−オクチルスルフィド、ジフェニルスルフィド、ジイソプロピルジスルフィド、２−メルカプトエタノール、１，３−メルカプトプロパノール、３−メルカプトプロパン−１，２−ジオール、１，４−メルカプトブタノール、チオグリコール酸、３−メルカプトプロピオン酸、メルカプトコハク酸、チオ酢酸及びチオ尿素である。さらに別の重合調節剤は、アルデヒド、例えばホルムアルデヒド、アセトアルデヒド及びプロピオンアルデヒド、有機酸、例えばギ酸、ギ酸ナトリウム又はギ酸アンモニウム、アルコール、例えば、殊にイソプロパノール並びにリン化合物、例えば次亜リン酸ナトリウムである重合に際して調整剤が使用される場合、そのつど使用される量は、重合に際して使用されるモノマーに対して、例えば０．０１〜５質量％、好ましくは０．１〜１質量％である。該調整剤は、好ましくはモノマーと一緒に装入物に計量供給される。それらは、しかしながら、部分的に又は完全に装入物中に存在していてもよい。それらは、段階的にモノマーに対してずらして計量供給してもよい。
【００２７】
乳化重合は水性媒体中で行われる。これは、例えば完全に脱塩された水又は、水及びそれと混和可能な溶媒、例えばメタノール、エタノール又はテトラヒドロフランとから混合物であってよい。モノマーを重合させるために、まず分解澱粉の水溶液が準備される。この溶液は、場合により保護コロイド及び／又は乳化剤を溶解した形で、並びに場合によりポリスチレンシードを含有してよい。装入物として用いられる水溶液は、総じて必要とされる開始剤量の少なくとも３０％が装入物に加えられる前に、好ましくは、モノマーの重合が行われるべき温度にか又は、例えば重合温度よ５〜２０℃低い温度に加熱される。そのつど所望の重合温度に達するのと同時に、又は重合温度に達してから１〜１５分、好ましくは５〜１５分の時間内にモノマーの計量供給が開始される。それらは例えば、連続的に、例えば６０分〜１０時間、たいてい２〜４時間以内に反応器中にポンプ供給してよい。
【００２８】
少なくともエチレン性不飽和カルボン酸ニトリルに関しては、段階的に添加が行われる。その際、エチレン性不飽和カルボン酸ニトリルの添加が開始される前に、エチレン性不飽和カルボン酸ニトリルとは異なるモノマーの少なくとも一部が装入されるか又は装入物に計量供給される。有利な一実施形態において、全てのモノマーの全量に対して、少なくとも１０質量％、特に有利には少なくとも２０質量％又は少なくとも３０質量％の、エチレン性不飽和カルボン酸ニトリルとは異なるモノマーが、エチレン性不飽和カルボン酸ニトリルの添加を始める前に水性媒体中に重合条件下で装入され、かつ／又は重合混合物に重合条件下で添加される。その際、例えば、残留モノマーの供給を始める前に、モノマーの少なくとも１質量％、特に有利には少なくとも３質量％又は少なくとも５質量％を装入してよい。重合混合物は、エチレン性不飽和カルボン酸ニトリルの添加の開始時に、好ましくは、少なくとも１０質量部、好ましくは少なくとも２０質量部又は少なくとも３０質量部が、すでに生じた（カルボン酸ニトリル不含の）ポリマーから成る。殊に、エチレン性不飽和カルボン酸ニトリルとは異なるモノマー、殊にスチレン及び１，３−ブタジエンの好ましくは少なくとも１０質量％、特に有利には少なくとも２０質量％又は少なくとも３０質量％が、エチレン性不飽和カルボン酸ニトリルの添加を開始する前にすでに重合している。
【００２９】
本発明により作製されたポリマー粒子においては、エチレン性不飽和カルボン酸ニトリル、殊にアクリロニトリルから誘導された単位が、主としてポリマー粒子の表面上又は外側の層に存在していると推測される。ポリマー粒子のコアは、シェルより低い濃度のエチレン性不飽和カルボン酸ニトリルから誘導された単位を有するものと推測される。
【００３０】
段階的に行われるその他のモノマーの添加、殊にモノマーｄ）の段階的な添加も可能である。本発明による方法の有利な一実施形態において、総じて重合されるべきモノマーの１〜１０質量％が装入される。この場合、モノマーが、好ましくは前述の成分と一緒に装入され、次いで反応器の内容物が重合温度に加熱され、その際、開始剤量の少なくとも３０質量％が、好ましくは、上記のように重合温度に達する少し前に添加され、次いで残留モノマーが上で示したように計量供給される。装入されたモノマーには、本発明により、エチレン性不飽和カルボン酸ニトリルは含まれていない。これは本発明により、いずれの場合にもエチレン性不飽和カルボン酸ニトリルの実質的な量が含まれていないことを意味する。その際、実質的な量は、重合に際して、実質的な量の凝塊、殊に１００ｐｐｍ以上の凝塊を生じる量である。
【００３１】
重合の完了後、場合により、さらに別の開始剤を反応混合物に添加し、かつ後重合を、主たる重合と同じ温度、主たる重合より低い温度又は高い温度でも実施してよい。重合反応を完全なものにするには、たいていの場合、反応混合物を、全部のモノマーの添加後になお、重合温度で、例えば１〜３時間攪拌するので十分である。
【００３２】
ｐＨ値は、重合中、例えば１〜５であってよい。重合後にｐＨ値は、例えば６〜７の値に調整される。実際に凝塊不含の水性分散液が得られる。凝塊の量はｐｐｍの範囲にあり、かつ好ましくは１００ｐｐｍ未満、殊に５０ｐｐｍ未満である。
【００３３】
その分散した粒子が好ましくは８０〜１５０ｎｍの平均粒径を有する水性ポリマー分散液が得られる。ポリマー粒子の平均粒径は、Ｍａｌｖｅｒｎ Ｉｎｓｔｒｕｍｅｎｔｓ社（Ｅｎｇｌａｎｄ）のＡｕｔｏｓｉｚｅｒ ＩＩＣを用いて、２３℃にて０．００５〜０．０１質量％の水性ポリマー分散液に対する動的光散乱によって測定されることができる。データは、そのつどＩＳＯ規格１３３２１に従って測定された自己相関関数の累積評価（累積ｚ平均）の平均直径に関するものである。
【００３４】
一実施形態において、本発明による水性ポリマー分散液の固体含有率は、５５質量％を上回り、例えば少なくとも６０質量％である。相応して高い固体含有率は、例えば、乳化重合に際して使用される水量及び／又はモノマー量の相応する調整によって行われることができる。
【００３５】
一実施形態において、乳化重合は、乳化剤不含で、かつ／又はポリマーシードを使用せずに行われる。
【００３６】
本発明による水性ポリマー分散液は、バインダー、接着剤、繊維用サイズ剤として、被覆の製造のために又は紙塗工液の製造のために使用される。本発明による水性ポリマー分散液は、紡績繊維のサイジングにも、鉱物繊維、殊にガラス繊維のサイジングにも適している。殊に、コポリマーの低いガラス転移温度（例えば２０℃より小さい）をもたらすコモノマーを使用した場合の、その良好な接着力に基づき、そのうえ、それらは接着剤として及び被覆の製造のために使用されることもできる。有利には、本発明による水性ポリマー分散液は、バインダーとして紙塗工液中で使用される。
【００３７】
それゆえ本発明の対象はまた、
（ｉ）無機顔料及び
（ｉｉ）上記の、本発明による方法に従って得られる水性ポリマー分散液及び、場合によりさらなる添加剤
を含有する紙塗工液である。
【００３８】
紙塗工液は、水以外に、一般的に、顔料、バインダー及び助剤、必要なレオロジー特性の調整のために、例えば増粘剤を含有する。顔料は、通常、水に分散されている。紙塗工液は、顔料を、固体全体の含有率に対して、好ましくは少なくとも８０質量％、例えば８０〜９５質量％又は８０〜９０質量％の量で含有する。考慮に入れられるのは、殊に白色顔料である。適した顔料は、例えば、金属塩顔料、例えば硫酸カルシウム、アルミン酸硫酸カルシウム、硫酸バリウム、炭酸マグネシウム及び炭酸カルシウムであり、それらの中で、炭酸塩顔料、殊に炭酸カルシウムが有利である。炭酸カルシウムは、重質炭酸カルシウム（ＧＣＣ、ｎａｔｕｒａｌ ｇｒｏｕｎｄ ｃａｌｃｉｕｍ ｃａｒｂｏｎａｔ）、沈降炭酸カルシウム（ＰＣＣ、ｐｒｅｃｉｐｉｔａｔｅｄ ｃａｌｃｉｕｍ ｃａｒｂｏｎａｔ）、石灰又は白亜であってよい。適した炭酸カルシウム顔料は、例えば、Ｃｏｖｅｒｃａｒｂ(R)６０、Ｈｙｄｒｏｃａｒｂ(R)６０又はＨｙｄｒｏｃａｒｂ(R)９０ＭＥとして入手可能である。さらに別の適した顔料は、例えば、ケイ酸、酸化アルミニウム、水酸化アルミニウム、ケイ酸塩、二酸化チタン、酸化亜鉛、カオリン、アルミナ、タルク又は二酸化ケイ素である。さらに別の適した顔料は、例えば、Ｃａｐｉｍ(R)ＭＰ ５０（クレー）、Ｈｙｄｒａｇｌｏｓｓ(R)９０（クレー）又はＴａｌｃｕｍ Ｃ１０である。
【００３９】
紙塗工液は、少なくとも１つのバインダーを含有する。本発明により製造されたポリマー分散液は、紙塗工液中で唯一のバインダーとして、又はさらに別のバインダーと組み合わせて使用することができる。紙塗工液中でのバインダーの最も重要な機能は、顔料を紙に結合させ、かつ顔料同士を結合させることと、部分的に顔料粒子間の空洞部を満たすことである。顔料１００質量部につき、例えば、有機バインダー１〜５０質量部、好ましくは１〜２５質量部又は５〜２０質量部が使用される（固体、すなわち、水又はそれ以外の２１℃、１ｂａｒで液体の溶媒を含まない）。
【００４０】
さらに別のバインダーとして考慮に入れられるのは、天然主成分のバインダー、殊に澱粉系のバインダー並びに本発明により製造される重合体とは異なる合成バインダー、殊に乳化重合によって製造可能な乳化重合体である。澱粉系のバインダーとは、この文脈では、天然の、変性された又は分解された各々の澱粉と解されるべきである。天然の澱粉は、アミロース、アミロペクチン又はそれらの混合物から成ってよい。変性された澱粉は、酸化澱粉、澱粉エステル又は澱粉エーテルであってよい。加水分解によって、澱粉の分子量は低下され得る（分解澱粉）。分解生成物として、オリゴ糖又はデキストリンが考慮に入れられる。有利な澱粉は、穀類澱粉、トウモロコシ澱粉及びジャガイモ澱粉である。特に有利なのは、穀類澱粉及びトウモロコシ澱粉、極めて有利なのは、穀類澱粉である。
【００４１】
本発明により製造される重合体とは異なる、さらに別の合成バインダーは、好ましくは少なくとも４０質量％が、有利には少なくとも６０質量％が、特に有利には少なくとも８０質量％が、いわゆる主モノマーから成る。主モノマーは、Ｃ1〜Ｃ20−アルキル（メタ）アクリレート、炭素原子２０個までを含むカルボン酸のビニルエステル、炭素原子２０個までを含むビニル芳香族化合物、エチレン性不飽和ニトリル、ビニルハロゲン化物、炭素原子１〜１０個を含むアルコールのビニルエーテル、炭素原子２〜８個及び１個又は２個の二重結合を有する脂肪族炭化水素又はこれらのモノマーの混合物から選択されている。例えば、Ｃ1〜Ｃ10−アルキル基を有する（メタ）アクリル酸アルキルエステル、例えばメチルメタクリレート、メチルアクリレート、ｎ−ブチルアクリレート、エチルアクリレート及び２−エチルヘキシルアクリレートが挙げられる。殊に、（メタ）アクリル酸アルキルエステルの混合物も適している。炭素原子１〜２０個を有するカルボン酸のビニルエステルは、例えば、ラウリン酸ビニル、ステアリン酸ビニル、プロピオン酸ビニル、バーサチック酸ビニルエステル及び酢酸ビニルである。ビニル芳香族化合物として、ビニルトルエン、α−及びｐ−メチルスチレン、α−ブチルスチレン、４−ｎ−ブチルスチレン、４−ｎ−デシルスチレン及び、好ましくはスチレンが考慮に入れられる。ニトリルの例は、アクリロニトリル及びメタクリロニトリルである。ビニルハロゲン化物は、塩素、フッ素又は臭素で置換されたエチレン性不飽和化合物、有利には塩化ビニル及び塩化ビニリデンである。ビニルエーテルとして、例えば、ビニルメチルエーテル又はビニルイソブチルエーテルが挙げられる。炭素原子１〜４個を含むアルコールのビニルエーテルが有利である。炭素原子２〜８個及び１個又は２個のオレフィン性二重結合を有する炭化水素として、エチレン、プロピレン、ブタジエン、イソプレン及びクロロプレンが挙げられる。
【００４２】
有利な主モノマーは、Ｃ1〜Ｃ10−アルキル（メタ）アクリレート及びアルキル（メタ）アクリレートとビニル芳香族化合物、殊にスチレンとの混合物、又は２個の二重結合を有する炭化水素、殊にブタジエン、又はこの種の炭化水素とビニル芳香族化合物、殊にスチレンとの混合物である。脂肪族炭化水素（殊にブタジエン）とビニル芳香族化合物（殊にスチレン）との混合物の場合、その比は、例えば、１０：９０〜９０：１０、殊に２０：８０〜８０：２０であってよい。特に有利な主モノマーはブタジエンであり、またブタジエン及びスチレンの前述の混合物である。
【００４３】
主モノマー以外に、バインダーとして適した乳化重合体は、例えば、カルボン酸基、スルホン酸基又はホスホン酸基を有するモノマーを含有してよい。有利なのはカルボン酸基である。例えば、アクリル酸、メタクリル酸、イタコン酸、マレイン酸又はフマル酸が挙げられる。乳化重合体中でのエチレン性不飽和酸の含有率は、一般的に、１０質量％より小さく、好ましくは８質量％より小さく、かつ少なくとも０．１質量％又は少なくとも１質量％である。さらに別のモノマーは、例えば、ヒドロキシル基を含むモノマー、殊にＣ1〜Ｃ10−ヒドロキシアルキル（メタ）アクリレート又はアミド、例えば（メタ）アクリルアミドでもある。
【００４４】
合成ポリマーが使用される場合、天然バインダー、例えば澱粉も併用してよいが、しかしながら、絶対に必須であるというわけではない。
【００４５】
本発明による紙塗工液は、付加的に、さらなる添加剤及び助剤、例えば、充填剤、コバインダー及び増粘剤を、粘度及び保水性をさらに最適化するために、蛍光増白剤、分散剤、界面活性剤、滑剤（例えばステアリン酸カルシウム及びワックス）、中和剤（例えば、ＮａＯＨ又は水酸化アンモニウム）を、ｐＨ値調整のために、泡止め剤、脱気剤、保存剤（例えば殺生剤）、均展剤、染料（殊に可溶性染料）等を含有してよい。増粘剤として、合成重合体（例えば架橋ポリアクリレート）以外に、殊にセルロース、好ましくはカルボキシメチルセルロースが考慮に入れられる。蛍光増白剤は、例えば、蛍光色素又はリン光色素、殊にスチルベンである。
【００４６】
紙塗工液は、好ましくは、水性紙塗工液であり；それは水を、殊に、すでに構成成分が調製された形態によって含有する（水性ポリマー分散液、水性顔料スラリー）；所望の粘度は、さらなる水の添加によって調整されることができる。紙塗工液の通常の固体含有率は、３０〜７０質量の範囲にある。紙塗工液のｐＨ値は、好ましくは、６〜１０の値、殊に７〜９．５に調整される。
【００４７】
本発明の一実施形態は、紙塗工液に関し、その際、本発明により製造された水性ポリマー分散液の重合体は、顔料の全量に対して１〜５０質量部の量で使用され、かつ、その際、該顔料は、固体全体の含有率に対して８０〜９５質量部の量で含有されており、かつ硫酸カルシウム、アルミン酸硫酸カルシウム、硫酸バリウム、炭酸マグネシウム、炭酸カルシウム、ケイ酸、酸化アルミニウム、水酸化アルミニウム、ケイ酸塩、二酸化チタン、酸化亜鉛、カオリン、アルミナ、タルク又及び二酸化ケイ素から成る群から選択されており、かつ、その際、該紙塗工液は、付加的に、増粘剤、さらなるポリマーバインダー、コバインダー、蛍光増白剤、充填剤、均展剤、分散剤、界面活性剤、滑剤、中和剤、泡止め剤、脱気剤、保存剤及び染料から成る群から選択された少なくとも１つの助剤を含有する。
【００４８】
本発明の対象はまた、本発明による紙塗工液でコーティングされた紙又はボール紙、及び紙又はボール紙を塗工する方法であり、その際、
−  水性分散液が、本発明により製造され；かつ
−  このポリマー分散液、少なくとも１つの顔料及び任意のさらなる助剤を用いて紙塗工液が製造され；かつ紙塗工液は、紙又はボール紙の少なくとも１つの表面に施与される。
【００４９】
紙塗工液は、好ましくは、未コーティングの原紙又は未コーティングのボール紙に施与される。その量は、１平方メートル当たり、一般的に１〜５０ｇ、好ましくは５〜３０ｇ（固体、すなわち、水又はそれ以外の２１℃、１ｂａｒで液体の溶媒を含まない）である。コーティングは、通常の施与方法によって、例えば、サイズプレス、フィルムプレス、ブレードコーター、エアブラシ、ナイフコーター、カーテンコーティング方法（ｃｕｒｔａｉｎ ｃｏａｔｉｎｇ）又はスプレーコーターを用いて行うことができる。顔料系に応じて、紙塗工液中の水溶性コポリマーの水性分散液は、下塗り用及び／又は上塗り用に使用することができる。本発明による製造方法の場合、凝塊形成が実質的に抑えられる。本発明による紙塗工液は、良好な応用技術的特性を有する。それらは紙加工方法において良好な流動挙動及び高い結合力を有する。コーティングされた紙及びボール紙は、良好な表面強度、殊に非常に高いウェットピック強度及びドライピック強度を有する。それらは、通常の印刷方法、例えば凸版印刷、凹版印刷、オフセット印刷、デジタル印刷、インクジェット印刷、フレキソ印刷、新聞印刷、活版印刷、昇華印刷、レーザー印刷、電子写真印刷又はこれらの印刷方法の組み合わせにおいて良好に印刷可能である。
【実施例】
【００５０】
文脈から他に判明しない限り、パーセント記載のデータは常に質量パーセントを意味する。含有率のデータは、水溶液又は分散液中での含有率に関するものである。
【００５１】
固体含有率は、そのつどの水性共重合体分散液の定義された量（約５ｇ）を１４０℃にて乾燥炉中で恒量になるまで乾燥させることによって測定する。そのつど２回の別々の測定を実施し、かつ平均値を出す。
【００５２】
ガラス転移温度の測定は、ＤＩＮ ５３７６５に従い、Ｍｅｔｔｌｅｒ−Ｔｏｌｅｄｏ Ｉｎｔ．Ｉｎｃ社のＤＳＣ８２０装置（ＴＡ８０００シリーズ）を用いて行った。
【００５３】
分散液中の凝塊の量は、その直径が＞４５μｍの粒子に関するものである。該量は、仕上がった分散液を、公知の孔径を有する篩によって濾過することにより測定する。
【００５４】
ポリマー粒子の平均粒径は、Ｍａｌｖｅｒｎ Ｉｎｓｔｒｕｍｅｎｔｓ社（Ｅｎｇｌａｎｄ）のＡｕｔｏｓｉｚｅｒ ＩＩＣを用いて、２３℃にて０．００５〜０．０１質量％の水性ポリマー分散液に対する動的光散乱によって測定する。測定された自己相関関数（ＩＳＯ規格１３３２１）の累積評価（累積ｚ平均）の平均直径を示す。
【００５５】
固有粘度ηiは、ＤＩＮ ＥＮ １６２８に従って、２３℃の温度で測定する。
【００５６】
実施例では、以下の装入物質を使用した：
乳化剤Ａ：アリールスルホネート（Ｃｏｇｎｉｓ社のＤｉｓｐｏｎｉｌ(R)ＬＤＰＳ ２０）
分解澱粉Ａ：０．０５２ｄｌ／ｇの固有粘度ηｉを有する、市販の６７％の水性マルトデキストリン
【００５７】
例１（比較例、アクリロニトリルを始めから計量供給）
ＭＩＧ撹拌機及び３つの計量供給装置が備え付けられた６Ｌの加圧反応器に、室温で、かつ窒素雰囲気下で、脱イオン水３２０ｇ、３３質量％の水性ポリスチレンシード４１ｇ（粒径３０ｎｍ）、乳化剤Ａ１６質量部、分解澱粉Ａ１０８０ｇを装入し、そのつど５質量％の供給物１Ａ及び１Ｂを装入した。引き続き、反応器の内容物を、撹拌下（１８０ｒｐｍ）で９０℃に加熱した。８５℃の温度に達したのと同時に、７質量％の過硫酸ナトリウム水溶液１２８ｇを添加した。１０分後に、同時に開始する形で、供給物１Ａ及び供給物１Ｂの全量を３６０分以内に計量供給し、かつ供給物２を３９０分以内に、変わらない流量で連続的に計量供給した。全体の計量供給時間にわたって、供給物１Ａ及び供給物１Ｂの流量を、反応器に入る前に均質化した。それに続けて、反応器の内容物をなお、９０℃で２時間、後反応させた。その後、反応器の内容物を室温に冷却し、１５質量％の水性ＮａＯＨでｐＨ値を６．５に調整し、かつ圧力容器を大気圧に放圧した。
【００５８】
供給物１Ａ
脱イオン水８３６ｇ
１５質量％のドデシル硫酸ナトリウム水溶液１２ｇ
アクリル酸７２ｇ
イタコン酸９ｇ
からの均質な混合物
供給物１Ｂ
スチレン９００ｇ
アクリロニトリル１２６ｇ
ｔ−ドデシルメルカプタン１８ｇ
ブタジエン７０２ｇ
からの均質な混合物
供給物２
３．５質量％の過硫酸ナトリウム水溶液２５７ｇ
得られた水性分散液（Ｄ１）は、後重合時間中に大量に凝塊を形成した。形成された凝塊を、分散液から篩（メッシュ幅 １００ミクロン）を介した濾過によって分離除去した。
【００５９】
例２（比較例、アクリロニトリルを始めから計量供給）
ＭＩＧ攪拌機及び３つの計量供給装置が備え付けられた６Ｌの加圧反応器に、室温で、かつ窒素雰囲気下で、脱イオン水５９３ｇ、３３質量％の水性ポリスチレンシード４１ｇ（粒径３０ｎｍ、Ｃｏｇｎｉｓ社の乳化剤、Ｄｉｓｐｏｎｉｌ(R)ＬＤＰＳ ２０ １６質量部を伴う）及び６７質量％のマルトデキストリン（Ｒｏｃｌｙｓ Ｃ１９６７Ｓ、Ｒｏｑｕｅｔｔｅ）８０６ｇ及びそのつど５質量％の供給物１Ａ及び１Ｂを装入した。引き続き、反応器の内容物を、攪拌下（１８０ｒｐｍ）で９０℃に加熱し、そして８５℃に達したら７質量％の過硫酸ナトリウム水溶液１２８ｇを添加した。１０分後に、同時に開始する形で、供給物１Ａ及び供給物１Ｂの全量を３６０分以内に計量供給し、かつ供給物２を３９０分以内に、変わらない流量で連続的に計量供給した。全体の計量供給時間にわたって、供給物１Ａ及び供給物１Ｂの流量を、反応器に入る前に均質化した。それに続けて、反応器の内容物をなお、９０℃で２時間、後反応させた。その後、反応器の内容物を室温に冷却し、１５質量％の水性ＮａＯＨでｐＨ値を６．５に調整し、かつ圧力容器を大気圧に放圧した。
【００６０】
供給物１Ａ
脱イオン水８３７ｇ
１５質量％のドデシル硫酸ナトリウム水溶液１４ｇ
アクリル酸７２ｇ
イタコン酸９ｇ
からの均質な混合物
供給物１Ｂ
スチレン８８２ｇ
アクリロニトリル７２ｇ
ｔ−ドデシルメルカプタン２０ｇ
ブタジエン７９３ｇ
からの均質な混合物
供給物２
３．５質量％の過硫酸ナトリウム水溶液２５７ｇ
得られた水性分散液（Ｄ２）は、該水性分散液の全質量に対して５２．４質量％の固体含有率を有しており、かつ４７０ｐｐｍの凝塊を含んでいた。該分散液は、高い凝塊含有率に基づき濾過可能ではなかった。ガラス転移温度は５℃、かつ平均粒径は１６０ｎｍと測定された。
【００６１】
例３（アクリロニトリルを後から計量供給）
ＭＩＧ撹拌機及び３つの計量供給装置が備え付けられた６Ｌの加圧反応器に、室温で、かつ窒素雰囲気下で、脱イオン水３２０ｇ、３３質量％の水性ポリスチレンシード４１ｇ（粒径３０ｎｍ）、乳化剤Ａ１６質量部、分解澱粉Ａ１０８０ｇを装入し、そのつど５質量％の供給物１Ａ及び１Ｂを装入した。引き続き、反応器の内容物を、撹拌下（１８０ｒｐｍ）で９０℃に加熱した。８５℃の温度に達したのと同時に、７質量％の過硫酸ナトリウム水溶液１２８ｇを添加した。１０分後に、同時に開始する形で、供給物１Ａ及び供給物１Ｂの全量を３６０分以内に計量供給し、かつ供給物２を３９０分以内に、変わらない流量で連続的に計量供給した。全体の計量供給時間にわたって、供給物１Ａ及び供給物１Ｂの流量を、反応器に入る前に均質化した。供給物１Ｃを、供給物１Ａ及び１Ｂの供給開始から１２０分後に初めて、２４０分にわたり連続的に計量供給する。引き続き、反応器の内容物をなお、９０℃で２時間、後反応させた。その後、反応器の内容物を室温に冷却し、１５質量％の水性ＮａＯＨでｐＨ値を６．５に調整し、かつ圧力容器を大気圧に放圧した。形成された凝塊を、分散液から篩（メッシュ幅 １００ミクロン）を介した濾過によって分離除去した。
【００６２】
供給物１Ａ
脱イオン水８３６ｇ
１５質量％のドデシル硫酸ナトリウム水溶液１２ｇ
アクリル酸７２ｇ
イタコン酸９ｇ
からの均質な混合物
供給物１Ｂ
スチレン９００ｇ
ｔ−ドデシルメルカプタン１８ｇ
ブタジエン７０２ｇ
からの均質な混合物
供給物１Ｃ
アクリロニトリル１２６ｇ
供給物２
３．５質量％の過硫酸ナトリウム水溶液２５７ｇ
得られた水性分散液（Ｄ３）は、該水性分散液の全質量に対して５２質量％の固体含有率を有しており、かつ２１ｐｐｍの凝塊を含んでいた。ガラス転移温度は３℃、かつ粒径は１４０ｎｍと測定された。
【００６３】
例４（アクリロニトリルを後から計量供給）
ＭＩＧ攪拌機及び３つの計量供給装置が備え付けられた６Ｌの加圧反応器に、室温で、かつ窒素雰囲気下で、脱イオン水５９３ｇ、３３質量％の水性ポリスチレンシード４１ｇ（粒径３０ｎｍ、Ｃｏｇｎｉｓ社の乳化剤、Ｄｉｓｐｏｎｉｌ(R)ＬＤＰＳ ２０ １６質量部を伴う）及び６７質量％のマルトデキストリン（Ｒｏｃｌｙｓ Ｃ１９６７Ｓ、Ｒｏｑｕｅｔｔｅ）８０６ｇ及びそのつど５質量％の供給物１Ａ及び１Ｂを装入した。引き続き、反応器の内容物を、攪拌下（１８０ｒｐｍ）で９０℃に加熱し、そして８５℃に達したら７質量％の過硫酸ナトリウム水溶液１２８ｇを添加した。１０分後に、同時に開始する形で、供給物１Ａ及び供給物１Ｂの全量を３６０分以内に計量供給し、かつ供給物２を３９０分以内に、変わらない流量で連続的に計量供給した。全体の計量供給時間にわたって、供給物１Ａ及び供給物１Ｂの流量を、反応器に入る前に均質化した。供給物１Ｃを、供給物１Ａ及び１Ｂの供給開始から１２０分後に初めて、２４０分にわたり連続的に計量供給する。それに続けて、反応器の内容物をなお、９０℃で２時間、後反応させた。その後、反応器の内容物を室温に冷却し、１５質量％の水性ＮａＯＨでｐＨ値を６．５に調整し、かつ圧力容器を大気圧に放圧した。
【００６４】
供給物１Ａ
脱イオン水８３７ｇ
１５質量％のドデシル硫酸ナトリウム水溶液１４ｇ
アクリル酸７２ｇ
イタコン酸９ｇ
からの均質な混合物
供給物１Ｂ
スチレン８８２ｇ
ｔ−ドデシルメルカプタン２０ｇ
ブタジエン７９３ｇ
からの均質な混合物
供給物１Ｃ
アクリロニトリル７２ｇ
供給物２
３．５質量％の過硫酸ナトリウム水溶液２５７ｇ
得られた水性分散液（Ｄ４）は、該水性分散液の全質量に対して５２．４質量％の固体含有率を有しており、かつ１２ｐｐｍの凝塊を含んでいた。ガラス転移温度は６℃、かつ粒径は１５５ｎｍと測定された。
【００６５】
例５（比較例、アクリロニトリルを用いない）
ＭＩＧ攪拌機及び３つの計量供給装置が備え付けられた６Ｌの加圧反応器に、室温で、かつ窒素雰囲気下で、脱イオン水６４３ｇ、分解澱粉Ａ５３７ｇ及びそのつど５質量％の供給物１Ａ及び１Ｂを装入した。引き続き、反応器の内容物を、攪拌下（１８０ｒｐｍ）で９０℃に加熱し、そして８５℃に達したら７質量％の過硫酸ナトリウム水溶液１２９ｇを添加した。１０分後に、同時に開始する形で、供給物１Ａ及び供給物１Ｂの残量（そのつど９５％）を３６０分以内に計量供給し、かつ供給物２を３９０分以内に、変わらない流量で連続的に計量供給した。全体の計量供給時間にわたって、供給物１Ａ及び供給物１Ｂの流量を、反応器に入る前に均質化した。それに続けて、反応器の内容物を、なお９０℃で２時間、後反応させた。その後、反応器の内容物を室温に冷却し、１５質量％の水性ＮａＯＨでｐＨ値を６．５に調整し、かつ圧力容器を大気圧に放圧した
供給物１Ａ
脱イオン水６４２ｇ
１５質量％のドデシル硫酸ナトリウム水溶液１２ｇ
アクリル酸７２ｇ
イタコン酸９ｇ
からの均質な混合物
供給物１Ｂ
スチレン１０２６ｇ
ｔ−ドデシルメルカプタン２２ｇ
ブタジエン６９３ｇ
からの均質な混合物
供給物２
３．５質量％の過硫酸ナトリウム水溶液３６０ｇ
得られた水性分散液（Ｄ５）は、該水性分散液の全質量に対して５１質量％の固体含有率を有しており、かつ８ｐｐｍの凝塊を含んでいた。ガラス転移温度は１０℃、そして粒径は１３７ｎｍと測定された。
【００６６】
実施例に従って製造された水性ポリマー分散液を、紙塗工液用のバインダーとして使用する。
【００６７】
紙用塗工液の製造
塗工カラーの調製を、撹拌ユニッ中で行い、そこに個々の成分を順次供給する。顔料を、分散された形態（スラリー）で添加する。その他の成分は、顔料の後に添加し、その際、順序は、下で挙げられる塗工カラー処方の順序に相応する。最終的な固体の含有率の調整は、水の添加によって行う。
【００６８】
塗工カラー処方：
微細な炭酸塩（Ｈｙｄｒｏｃａｒｂ ９０、Ｏｍｙａ）７０部
微細なクレー（Ｈｙｄｒａｇｌｏｓｓ ９０、Ｏｍｙａ）３０部
塗工カラー用バインダー（例１〜５の乳化重合体）１０部
レオロジー助剤（カルボキシメチルセルロース）０．５部
塗工カラーのデータ：
粘度（ブルックフィールド ＲＶＴ、スピンドル４、１００ｒｐｍ）：１０００〜１４００ｍＰａｓ
塗工液を、実験用塗工機によって片面で塗工原紙に施与し、かつＩＲラジエーターによって乾燥した。施与した塗工層の質量は、約１０ｇ／ｍ2である。
【００６９】
コーティングした紙を、当業者に公知の試験方法により、表面強度について調べた以下の試験方法を用いた：
ＩＧＴ ドライピック強度
ＩＧＴ ウェットピック強度
Ｐｒｕｅｆｂａｕ オフセット試験
結果は以下の表にまとめられている。
【００７０】
オフセット試験
試験を、"Ｐｒｕｅｆｂａｕ"−校正刷機(Probedruckgeraet)で実施した。試験すべき紙から、サイズ２４０×４６ｍｍのサンプルを縦方向に切り取り、かつ校正刷り支持部に固定する。紙を装置中で、印刷用ローラーにより１ｍ／ｓの速度で印刷する。その際、インク量は、一体色のインク面が生じるように選択する。印刷した紙テープを、第一の印刷ステップ後に再び元の位置に戻し、そして所定の時間（１０秒、３０秒）後に再び同じ印刷用ローラーと接触させる。この工程を何度か繰り返し、最大で６回通して行う。各ステップ後に、印刷された面を、裂け傷（ピック）について目視検査する。表には、初めてピックが起こるまでのステップの回数並びにステップの間隔時間が示されている。ピックが起こるまでのステップの回数が多ければ多いほど、それだけ紙はオフセット印刷用により良好に適合している。
【００７１】
ＩＧＴ−校正刷機を用いたドライピック強度（ＩＧＴ dry）
試験すべき紙から細片に切り取り、そしてＩＧＴ校正刷機で印刷した。印刷インクとして、種々の引張力を伝達する、Ｌｏｒｉｌｌｉｅｕｘ社の特殊な試験用インクを使用する。試験片を、連続的に上昇する速度（最大速度２００ｃｍ／ｓ）で印刷ユニットに送る。評価に際して、校正刷り細片上で、印刷開始後に紙表面から１０個の裂け傷（ピック点）が生じる箇所を決定する。ドライピック強度の基準として、印刷中にこの箇所で存在する速度をｃｍ／秒で、並びに使用した試験用インクを示す。その際、紙表面の品質の評価が良好であればあるほど、それだけ１０個目のピック点でのこの印刷速度は高い。
【００７２】
ＩＧＴ校正刷機を用いたウェットピック強度（ＩＧＴ ｗｅｔ）
試験すべき紙から細片に切り取り、そしてＩＧＴ校正刷機で印刷した。印刷機を、試験用細片が印刷ステップ前に水で湿らされるように調えた。印刷インクとして、種々の引張力を伝達する、Ｌｏｒｉｌｌｉｅｕｘ社の特殊な試験用インクを使用する。印刷を、０．６ｃｍ／秒の一定の速度で実施する。紙表面からの裂け傷は、印刷されていない部分として見える。ウェットピック強度の測定のために、インク濃度計(Farbdensitometer)を用いて完全な色調と比較したインク密度を％記載で定める。示されるインク密度が高ければ高いほど、それだけウェットピック強度は良好である。
【００７３】
【表１】
2012509971.tif 000002
【国際調査報告】
2012509971.tif 000003
2012509971.tif 000004
2012509971.tif 000005
2012509971.tif 000006
2012509971.tif 000007
2012509971.tif 000008